(57)【特許請求の範囲】
【請求項１】
ポリカーボネートおよび単一の紫外線吸収剤として該ポリカーボネート１００重量部に基づいて０．０１〜２．５重量部の式
【化１】
0005295489.tif 000008
(式中、Ｒは２‐エチルヘキシルである。)
の化合物を含有する熱可塑性組成物。
【請求項２】
前記化合物が、ポリカーボネート１００重量部に基づいて０．０１〜１．２５重量部の量で存在する請求項１記載の組成物。
【請求項３】
前記組成物の総質量に基づいて更に１０〜３０００ｐｐｍの熱安定剤を含有する請求項１記載の組成物。
【請求項４】
更に２００〜３０００ｐｐｍの滑剤を含有する請求項１記載の組成物。
【請求項５】
ポリカーボネート、単一の紫外線吸収剤として式（Ｉ）
【化２】
0005295489.tif 000009
(式中、Ｒは２‐エチルヘキシルである。)
の化合物および２００〜３０００ｐｐｍの滑剤を含有する熱可塑性組成物。
【請求項６】
前記滑剤がペンタエリトリトールテトラステアレートおよび式
【化３】
0005295489.tif 000010
（式中、ａ＝０〜２０、ｂ＝１〜２５およびｃ＝１０〜４０である。）
を有する化合物からなる群から選択される少なくとも一つの要素である請求項５記載の組成物。
【請求項７】
請求項１、５および６のいずれか一項に記載の組成物を含有する成形製品。
【請求項８】
少なくとも三つの層を含有する多層膜シートの形態の成形製品であって、少なくとも一つの外部層が請求項１記載の組成物を含有する、請求項７記載の成形製品。
【請求項９】
層（Ａ）および層（Ｂ）を備え、層（Ａ）がポリカーボネートおよび前記式（Ｉ）の化合物を含有し、層（Ｂ）がポリカーボネートを含有する、請求項７記載の成形製品。
【請求項１０】
グレージング、温室、サンルーム、バス待合所、広告板、信号、セイフティスクリーン、カーグレージング、窓、屋根、ソリッドシート、波形シート、多層シートおよび多層形材からなる群から選択される請求項７記載の製品。
【発明の詳細な説明】
【技術分野】
【０００１】
本発明は熱可塑性成形組成物および特にポリカーボネートを含有する組成物に関する。
【背景技術】
【０００２】
ポリカーボネートから作られる成形物品はしばらく前から既に知られている。ポリカーボネートシートは例えばEP A 0 110 221から知られており、多数の用途のために製造されている。このシートは例えばポリカーボネートを含有する組成物を押出すことによって製造される。ポリカーボネートおよび加えて相対的に高い割合の紫外線吸収剤を含有する他の組成物との同時押出が任意になされてもよい。しかしながら、ポリカーボネートはそれ自体本質的に紫外線に対して安定でないという欠点を有する。ビスフェノールAベースのポリカーボネートの感度曲線(sensitivity curve)は320 nmと330 nmとの間で最も高い感度を示す。300 nmより下はほとんど太陽光が地球に到達せず、350 nmより上はポリカーボネートの感度が非常に低いので黄変が重要な範囲内でもはや起こらない。
【０００３】
ポリカーボネートを大気圏中で紫外線の悪影響から保護するために、紫外線を吸収し、害のない熱エネルギーに変換させる紫外線安定剤が一般に用いられる。
【０００４】
もしも有害な紫外線がポリカーボネート表面に届く前に効率的にカットされるならば保護を持続させるのに都合がよく、このことは紫外線保護層(例えば紫外線吸収剤を含有する同時押出層、紫外線吸収剤を含有するフィルムまたは紫外線吸収剤を含有する塗料)をポリカーボネート上に使用することによって可能である。
【０００５】
他の非常に重要な性質は屋外適用でのポリカーボネート製品、特にポリカーボネートシートの紫外線からの保護である。この目的のために、相対的に高濃度の紫外線吸収剤、一般的に0.5と15 wt.%の間の紫外線吸収剤を含有する、厚さ10〜200 μm、好ましくは20〜100 μm、特に好ましくは20〜60 μmのポリカーボネート外部層を同時押出法でポリカーボネートシート(ソリッド、波形および多層(multi-wall)シート)上に適用する。
【０００６】
EP A 0 320 632は、紫外線吸収剤含有し、滑剤を含有してもよい、ポリカーボネートを含有する組成物を含有する同時押出シートを開示する。長期間の押出で、特に同時押出の場合、このシートの表面が組成物の溶融物からの蒸発によって悪影響を受けることが欠点である。
【０００７】
これらのシートの押出で時々起こる問題は、組成物からの揮発物のサイジングユニット(calibrating unit) (多層シートの場合)上またはローラー(ソリッドシートの場合)上への沈着であり、このことはシートの表面の欠陥を引き起こす。揮発物は、例えばこの組成物の紫外線吸収剤、離型剤および他の低分子量成分である。同時押出層の溶融体からの紫外線吸収剤の蒸発の増加はこのサイジングユニットまたはローラー上の付着物形成をもたらし、最終的にシートの表面の欠陥(例えば白色斑点、波傷等)が形成される。加えて、サイジングユニット上でのポリカーボネートの研磨はポリカーボネートシート上の粉末状付着物をもたらす。
【０００８】
使用される常套の紫外線吸収剤は好ましくは(ビス[2-ヒドロキシ-5-tert.-オクチル-3-(ベンゾトリアゾール-2-イル)フェニル]メタン)、2-(4,6-ジフェニル-1,3,5-トリアジン-2-イル)-5-(ヘキシル)オキシフェノールおよび2-シアノ-3,3-ジフェニルプロペン酸2,2-ビス[(2-シアノ-1-オキソ-3,3-ジフェニル-2-プロペニル)オキシ]-メチル-1,3-プロパンジイルエステルからなる群から選択される。
【発明の開示】
【発明が解決しようとする課題】
【０００９】
本発明は一方でサイジングプレート(calibrating plate)(多層シート押出)およびローラー(ソリッドシート押出)の洗浄間隔ができるだけ長くなるような方法で、開示される多層膜(multi-layer)製品の同時押出製法改良、他方で、製造される多層膜製品の耐候性改良の目的に基づく。
【００１０】
耐候性の改良は例えば人工老化後の黄色度指数(YI)の増加がより小さくなることによって示される。
【課題を解決するための手段】
【００１１】
ポリカーボネートおよび式１
【化１】
0005295489.tif 000002
(式中、Rは4〜10の炭素原子をもつ分枝または非分枝アルキル基を示す。)を有する紫外線吸収剤を含有する熱可塑性組成物が開示されている。この組成物は耐候性の改善を示す多層膜物品を含む成形または押出物品を作るのに好適である。
【００１２】
上記の目的は驚くべきことにポリカーボネートおよび式１
【化２】
0005295489.tif 000003
(式中、Rは4〜10の炭素原子をもつ分枝または非分枝アルキル基を示す。)
の化合物を含有する組成物によって達成される。
Rは好ましくは分枝アルキル基、特に好ましくは2-エチルヘキシ-1-イル(2-ehylhex-1-yl)を示す。
【００１３】
本発明による組成物はポリカーボネートの100重量部に基づいて通常0.01〜15重量部、好ましくは0.5〜8重量部、特に好ましくは1〜5重量部、特別好ましくは1.25〜3.5重量部の式１の紫外線吸収剤を含有する。
【００１４】
本発明による組成物用の熱可塑性芳香族ポリカーボネートはホモポリカーボネート、コポリカーボネートおよび熱可塑性ポリエステルカーボネートである。それらは好ましくは18000〜40000 g/mole、より好ましくは26000〜36000 g/moleおよび特別に28000〜35000 g/moleの重量平均分子量Mwを有する(ジクロロメタン中またはフェノール／o-ジクロロベンゼンの同量混合物中で相対溶液粘度を測定し、光散乱によって校正することによって決定した)。
【００１５】
この組成物の溶融粘度は好ましくは多層膜製品が製造されるときにそれらが適用される支持体の溶融粘度よりも低くなるべきである。
【００１６】
本発明による組成物のためのポリカーボネートの製造に関して、実施例として「Schnell」、Chemistry and Physics of Polycarbonates、Polymer Reviews、第9巻、Interscience Publishers、ニューヨーク、ロンドン、シドニー1964、  D.C. PREVORSEK、B.T. DEBONAおよびY. KESTEN、Corporate Research Center、Allied Chemical Corporation、モリスタウン、ニュージャージー07960、「Synthesis of Poly(ester)carbonate Copolymers」in Journal of Polymer Science、Polymer Chemistry Edition、第19巻、第75〜90頁(1980)、  D. Freitag、U. Grigo、P.R. Mueller、N. Nouvertne、BAYER AG、「Polycarbonates」in Encyclopedia of Polymer Science and Engineering、第11巻、第2版、1988、第648〜718頁、および最後にDrs. U. Grigo、K. KircherおよびP.R. Mueller、「Polycarbonate」in Becker/Braun、Kunststoff-Handbuch、第3/1巻、Polycarbonate、Polyacetale、Polyester、Celluloseester、Carl Hanser Verlag Munich、ウィーン1992、第117〜299頁を参照にする。製造は好ましくは界面重縮合法(interfacial polycondensation process)または溶融エステル交換法(melt transesterification process)によって行った。
【００１７】
開始化合物として好ましく使用される化合物は一般式HO-Z-OH(式中、Zは6〜30の炭素原子をもち、一以上の芳香族基を含む二価の有機基である。)の芳香族ジヒドロキシ化合物である。これらの化合物の例はジヒドロキシジフェニル類、ビス(ヒドロキシフェニル)アルカン類、インダンビスフェノール類、ビス(ヒドロキシフェニル)エーテル類、ビス(ヒドロキシフェニル)スルホン類、ビス(ヒドロキシフェニル)ケトン類およびα,α'-ビス(ヒドロキシフェニル)ジイソプロピルベンゼン類の群に属するビスフェノールである。
【００１８】
上記の化合物の群に属する特に好ましいビスフェノール類はビスフェノールA、テトラアルキルビスフェノールA、4,4-(メタ-フェニレンジイソプロピル)ジフェノール(ビスフェノールM)、4,4-(パラ-フェニレンジイソプロピル)ジフェノール、1,1-ビス(4-ヒドロキシフェニル)-3,3,5-トリメチルシクロヘキサン(BP-TMC)および任意にそれらの混合物でもよい。ビスフェノールAに基づくホモポリカーボネートおよびモノマービスフェノールAおよび1,1-ビス(4-ヒドロキシフェニル)-3,3,5-トリメチルシクロヘキサンに基づくコポリカーボネートが特に好ましい。本発明による使用されるビスフェノール化合物は、炭酸化合物、特にホスゲンまたは、溶融エステル交換法ではジフェニルカーボネートまたはジメチルカーボネートと反応させられる。
【００１９】
ポリエステルカーボネートは既に言及したビスフェノールを、少なくとも一つの芳香族ジカルボン酸および任意に炭酸類似物と反応させることによって得られる。好適な芳香族ジカルボン酸は例えばフタル酸、テレフタル酸、イソフタル酸、3,3'-または4,4'-ジフェニルジカルボン酸およびベンゾフェノンジカルボン酸である。ポリカーボネート中のカーボネート基の一部(80 mole %まで、好ましくは20〜50 mole %)は芳香族ジカルボン酸エステル基によって置換されてもよい。
【００２０】
界面重縮合法で使用される不活性な有機溶媒は例えばジクロロメタン、種々のジクロロエタンおよびクロロプロパン化合物、テトラクロロメタン、トリクロロメタン、クロロベンゼン、およびクロロトルエンである。クロロベンゼンまたはジクロロメタン、またはジクロロメタンとクロロベンゼンとの混合物が好ましく使用される。
【００２１】
この界面重縮合反応は触媒(例えば第四級アミン、特にN-アルキルピペリジンまたはオニウム塩)によって促進されてもよい。トリブチルアミン、トリエチルアミンおよびN-エチルピペリジンが好ましく使用される。溶融エステル交換法の場合、DE-A 42 38 123で言及される触媒が使用される。
【００２２】
このポリカーボネートは少量の分枝剤を使用することによって制御された方法によって分枝されてもよい。好適な分枝剤はフロログルシノール、4,6-ジメチル-2,4,6-トリ(4-ヒドロキシフェニル)ヘプテン-2; 4,6-ジメチル-2,4,6-トリ(4-ヒドロキシフェニル)ヘプタン; 1,3,5-トリ(4-ヒドロキシフェニル)ベンゼン; 1,1,1-トリ(4-ヒドロキシフェニル)エタン;トリ(4-ヒドロキシフェニル)フェニルメタン; 2,2-ビス[4,4-ビス(4-ヒドロキシフェニル)シクロヘキシル]プロパン; 2,4-ビス(4-ヒドロキシフェニルイソプロピル)フェノール; 2,6-ビス(2-ヒドロキシ-5'-メチルベンジル)-4-メチルフェノール; 2-(4-ヒドロキシフェニル)-2-(2,4-ジヒドロキシフェニル)プロパン;ヘキサ(4-(4-ヒドロキシフェニルイソプロピル)フェニル)オルト-テレフタレート;テトラ(4-ヒドロキシフェニル)メタン;テトラ(4-(4-ヒドロキシフェニルイソプロピル)フェノキシ)メタン;α,α',α''-トリス(4-ヒドロキシフェニル)-1,3,5-トリイソプロピルベンゼン; 2,4-ジヒドロキシ安息香酸;トリメシン酸;塩化シアヌル; 3,3-ビス(3-メチル-4-ヒドロキシフェニル)-2-オキソ-2,3-ジヒドロインドール; 1,4-ビス(4',4''-ジヒドロキシトリフェニル)メチル)ベンゼンおよび特別に1,1,1-トリ(4-ヒドロキシフェニル)エタンおよびビス(3-メチル-4-ヒドロキシフェニル)-2-オキソ-2,3-ジヒドロインドールを含む。
【００２３】
要すれば混合される、使用されるジフェノールに基づいて0.05〜2 mole %の分枝剤または分枝剤の混合物はジフェノールと共に使用されてもよいが合成の最終段階で添加されてもよい。
【００２４】
連鎖停止剤が使用されてもよい。フェノール類(例えばフェノール)、アルキルフェノール類(例えばクレゾールおよび4-tert.-ブチルフェノール)、クロロフェノール、ブロモフェノール、クミルフェノールまたはそれらの混合物が連鎖停止剤としてビスフェノールの1モルあたり1〜20 mole %、好ましくは2〜10 mole %の量で好ましく使用される。フェノール、4-tert.-ブチルフェノールおよびクミルフェノールが好ましい。
【００２５】
連鎖停止剤および分枝剤は合成に独立して、またはビスフェノールと共に添加されてもよい。
【００２６】
ビスフェノールAホモポリカーボネートが本発明による好ましいポリカーボネートである。
【００２７】
使用される本発明による組成物への紫外線吸収剤の導入は常套の方法(例えば好適な有機溶媒(例えばCH2Cl2、ハロゲンアルカン、ハロゲン芳香族、クロロベンゼン、およびキシレン類)中で紫外線吸収剤の溶液をこのプラスチックの溶液と混合すること)によって行われる。この物質の混合物は次に押出による既知の方法でホモジナイズされる。この溶液混合物は溶媒の蒸発および次の押出による既知の方法(例えば配合)で除去される。
【００２８】
本発明による組成物は他の常套の加工助剤、特に他の離型剤およびフリーフロー剤(free-flow agent)を含有してもよい。
【００２９】
好適な離型剤(滑剤)は特にペンタエリトリトールテトラステアレートおよび式
【化３】
0005295489.tif 000004
(式中、a = 0〜20、b = 1〜25およびc = 10〜40である。)の物質である。
【００３０】
本発明による組成物はポリカーボネート用の常套の安定剤、特に常套の熱安定剤を含有してもよい。
【００３１】
本発明による組成物に関するポリカーボネート用の好適な安定剤は例えばホスフィン類、ホスフィット類またはSi含有安定剤およびEP-A 0 500 496に開示される他の化合物である。トリフェニルホスフィット類、ジフェニルアルキルホスフィット類、フェニルジアルキルホスフィット類、トリス(ノニルフェニル)ホスフィット、テトラキス(2,4-ジ-tert.-ブチルフェニル)-4,4'-ビフェニレンジホスホナイトおよびトリアリールホスフィットが例として挙げられてもよい。トリフェニルホスフィンおよびトリス(2,4-ジ-tert.-ブチルフェニル)ホスフィットが特に好ましい。
【００３２】
帯電防止剤の例はカチオン性化合物(例えば第四級アンモニウム、ホスホニウムまたはスルホニウム塩)、アニオン性化合物(例えばアルキルスルホネート類、アルキルスルフェート類、アルキルホスフェート類、アルカリ金属またはアルカリ土類金属塩の形態のカルボキシレート類)、非イオン性化合物(例えばポリエチレングリコールエステル類、ポリエチレングリコールエーテル類、脂肪酸エステル類およびエトキシル化脂肪アミン類)である。好ましい帯電防止剤は非イオン性化合物である。
【００３３】
本発明による組成物の合成に用いられる全ての供給材料および溶媒は対応するそれらの製造および貯蔵からの不純物によって汚染されていてもよいが、可能な限り不純物フリーの出発物質で処理する。
【００３４】
個々の成分は逐次でも一度にでも、周囲温度ででも高温ででも既知の方法によって混合されてもよい。
【００３５】
添加剤は好ましくは本発明による組成物に既知の方法(ポリマーペレットを添加剤と約200〜330℃の温度で既知のユニット中(例えば密閉式ミキサー、一軸スクリュー押出機および二軸スクリュー押出機)で混合することによって)で混合されてもよい(例えば溶融配合または溶融押出によって、またはポリマーの溶液を添加剤の溶液と混合し、続く既知の方法での溶媒の蒸発によって)。この組成物中の添加剤の割合は広範囲で変化してもよく、成形組成物の所望する性質に依存する。この組成物中の添加剤の総割合は組成物の重量に基づいて約20 wt.%まで、好ましくは0.2〜12 wt.%である。
【００３６】
本発明はまた本発明による組成物を含有する製品も提供する。
【００３７】
本発明はまた本発明による組成物からなる少なくとも一つの層を含む多層膜製品も提供する。
【００３８】
本発明のこの側面の一つの可能な態様は第一の層(A)および第二の層(B)を備える多層膜製品によって形成される。ここで第一の層(A)は式(I)を有する紫外線安定剤を含有するポリカーボネートで作られる紫外線保護層であり、第二の層(B)はポリカーボネートを含有する。この紫外線保護層(A)はフィルムまたは同時押出層の形態を取ってもよい。
【００３９】
本発明の好ましい態様は少なくとも三つの層の多層膜シートによって形成される。外部層の一つまたは両方、すなわち光源に面している層は本発明による組成物(A)からなる。
【００４０】
これらの多層膜製品は好ましくは同時押出によって製造される。同時押出それ自体は既知である(例えばEP-A 0 110 221およびEP-A 0 110 238参照)。この場合、好ましい手順は以下の通りである:
コア層および外部層の製造用押出機を同時押出アダプターに接続する。このアダプターは外部層を成形する溶融体がコア層の溶融体に付着している薄層として適用されるように設計される。
このように製造された多層膜溶融ストランド(melt strand)は次に下流に接続されるダイで所望する形状(多層またはソリッドシート)にされる。この溶融体は次にカレンダリング(ソリッドシート)または真空サイジング(vacuum calibration)(多層シート)による既知の方法で制御された条件下で冷却され、次に一定の長さに切断される。要すればコンディショニングオーブン(conditioning oven)がこのサイジング下流に接続されて応力を除去してもよい。このダイの上流に接続されるアダプターの代わりに、ダイそれ自体がさらにこの溶融体がそこで一緒にされるように設計されてもよい。
【００４１】
本発明による製品は特に長期間の同時押出特性で都合のよいことを証明した。それらは問題なく処理され、サイジングプレート(多層シート押出)またはローラー(ソリッドシート押出)上に製造の間、明確に付着物形成が少なくなる。
【００４２】
本発明による製品はまた耐候性試験で特に都合のよいことを証明した。それらはこの製造から得られる製品のどんな欠点も示さない。この同時押出ポリカーボネートシートの耐候性は、相対的に低濃度の式１の紫外線吸収剤を含んでいるとしても、標準の紫外線吸収剤、Tinuvin 360(登録商標)が使用される場合よりも明確に良好である。
【００４３】
本発明によるこの組成物および(要すれば多層膜)製品は成形物品、特にシートおよびそこから作られる製品(例えば温室(greenhouses)、サンルーム(conservatories)、バス待合所、広告板、信号、セイフティスクリーン(safety screens)、カーグレージング、窓およびルーフ用グレージング)の製造を可能にする。
【００４４】
本発明による組成物で被覆された製品の次の処理(例えば熱形成、または表面処理(例えば耐引掻塗膜、拡水層等の適用))が可能であり、これらの方法により製造された製品もまた本発明によって製造される。
【００４５】
本発明は更に以下の実施例により説明される。
【実施例】
【００４６】
例えばEP-A 0 110 238 (US4707393を参考としてここに組み込んだ)に開示されるように層構造A-Bをもつ10 mmの二層シートが以下の組成物から得られた。Makrolon(登録商標) 1243ポリカーボネート(300℃および1.2 kgの荷重で6.5 g/10 minのISO 1133によるメルトフローインデックス(MFR)をもつ、レーフエルクーゼンのBayer AGからの分枝したボスフェノールAポリカーボネート)を基材Bとして使用した。これは表１に示されるMakrolon(登録商標) 3108ポリカーボネート(300℃および1.2 kgの荷重で6.5 g/10 minのISO 1133によるメルトフローインデックス(MFR)をもつ、レーフエルクーゼンのBayer AGからの直鎖ビスフェノールAポリカーボネート)に基づくコンパウンドと同時押出された。それぞれの場合で、この同時押出層の厚さは約50 μmであった。
【００４７】
紫外線吸収剤に加えて全ての実施例は0.25%のペンタエリトリトールテトラステアレート(PETS、商業的に入手可能、ドイツ国、デュッセルドルフのCognisからのLoxiol(登録商標) VPG 861可塑剤)を含有する。
【００４８】
【表１】
0005295489.tif 000005
【化４】
0005295489.tif 000006
【００４９】
多層膜多層シート(multi-layer multi-wall sheet)を製造するために使用される機械および装置が以下に示される。
装置は
−ベントを有する長さ33 Dおよび直径70 mmのスクリューをもつ主押出機
−同時押出アダプター(フィードブロックシステム)
−長さ25 Dおよび直径30 mmのスクリューをもつ外部層適用用同時押出機
−幅350 mmの特別なシートダイ
−サイジングユニット
−ローラーテーブル
−引取ユニット(take-off unit)
−切断装置(のこ)
−段積みテーブル
からなる。
【００５０】
基材のポリカーボネートペレットを主押出機のフィードホッパーに供給し、紫外線同時押出材料を同時押出機のフィードホッパーに供給した。この材料を溶融し、それぞれのバレル／スクリュー可塑化システムに運んだ。この二つの材料溶融体を同時押出アダプターで一緒にし、ダイを離れ、サイジングユニット中で冷却された後、複合材料を成形した。装置の他の部分は押し出されたシートの輸送、切断および段積みをする働きをした。
【００５１】
同時押出特性の評価
Aとの同時押出:
−5時間後サイジングプレート上に少ない付着物形成
−5時間後ほんのわずかの損傷で非常に少ない横断波傷(transverse waviness)
−スコア:上質
【００５２】
Bとの同時押出:
−5時間後サイジングプレート上に少ない付着物形成
−5時間後ほんのわずかの損傷で非常に少ない横断波傷
−スコア:上質
【００５３】
Cとの同時押出:
−5時間後サイジングプレート上に少ない付着物形成
−5時間後ほんのわずかの損傷で非常に少ない横断波傷
−スコア:上質
【００５４】
Dとの同時押出:
−5時間後サイジングプレート上に非常に多量の付着物形成、サイジングプレート上にわずか45分後に最初に付着。
−2時間後不規則な間隔で起こる横断波傷、シートの品質に悪影響を有する
−スコア:不良
【００５５】
Eとの同時押出:
−5時間後サイジングプレート上に付着物形成
−5時間の試験期間を通じて横断波傷の増加、シートの品質にわずかに悪影響を有する
−スコア:並
【００５６】
Fとの同時押出:
−5時間後サイジングプレート上に付着物形成
−5時間の試験期間を通じて横断波傷の増加、シートの品質にわずかに悪影響を有する
−スコア:並
【００５７】
上述のように製造されたシートA〜Fの屋外暴露(weathering)はAtlas Ci 65 A Weatherometer中で340 nmで照射強度0.5 W/m2およびドライ／スプレーサイクル(dry/spray cycle) 102:18分で行った。ブラックパネル温度は65℃、試料室温度42℃および相対湿度65±5%であった。
【００５８】
屋外暴露期間の関数として黄色度指数の変化(Δ YI)を以下の表２に示す。
【表２】
0005295489.tif 000007
【００５９】
標準のTinuvin 360(登録商標)と比較し、式１の紫外線吸収剤をもつ紫外線バッチ(UV batch)が非常に容易に処理され、光学的品質が改良された多層シートが製造されることが実施例A〜Fで証明されたことは印象的である。Tinuvin 360(登録商標)を有する紫外線バッチと比較するとサイジングプレート上での付着物の形成が明らかに減少した。このことは実施例Aを実施例Fと比較すると特に表れる。
【００６０】
加えて、本発明による製品は耐候性試験で特に都合がよいことが証明された。同時押出ポリカーボネートシートの耐候安定性は、相対的に低い濃度の式１の紫外線吸収剤をもっていたとしても、標準の紫外線吸収剤Tinuvin 360(登録商標)をもっている場合より明らかに良好である。
【００６１】
本発明を説明の目的で上記に詳細に説明したが、そのような詳細は、請求項によって規定されるものを除いて、もっぱら説明の目的のためであって、変更が発明の精神および範囲から逸脱しない限り当業者によってなされ得ると解釈されるべきである。